Brevet FR3044581A1 — publié le 20170609

OUTIL DE COMPRESSION DIFFERENTIELLE D'UN MATERIAU POUDREUX, COMPRENANT UNE MEMBRANE DEFORMABLE DESCRIPTION DOMAINE TECHNIQUE L'invention se rapporte à la réalisation d'une pièce par frittage et par compression différentielle d'un matériau poudreux. La pièce réalisée est notamment une rondelle pour module thermoélectrique, susceptible de résister à la température des gaz d'échappement d'un véhicule. ÉTAT DE LA TECHNIQUE ANTÉRIEURE La demande de brevet EP 2 052 800 divulgue un outil de compression différentielle d'une ébauche de pièce, préalablement frittée. L'ébauche est réalisée dans un acier comprenant de 0,5 à 2% en masse de molybdène. L'ébauche est placée en regard d'une première partie d'un piston qui est espacée d'une deuxième partie du piston par une marche. Cette marche vise à limiter les déplacements de matière à l'intérieur de l'ébauche, lors de la compression différentielle exercée par le piston. La première partie sert à réaliser une région de la pièce de plus haute densité et la deuxième partie sert à réaliser une région de la pièce de plus faible densité. Pour éviter la dispersion des poudres lors de l'action différentielle du piston, le procédé de fabrication de la pièce nécessite le frittage de poudre métallique avant l'étape de compression différentielle de l'ébauche, ce qui rend la fabrication de la pièce plus longue et assez coûteuse. Il existe par conséquent un besoin de simplifier la fabrication d'une pièce à partir d'un matériau poudreux, tout en limitant les flux de matière lors de la fabrication de la pièce. 3044581 2 EXPOSÉ DE L'INVENTION L'invention vise à résoudre au moins partiellement les problèmes rencontrés dans les solutions de l'art antérieur. À cet égard, l'invention a pour objet un outil pour comprimer de façon 5 différentielle un matériau poudreux. L'outil comprend un piston de compression différentielle et un support pour le matériau poudreux. Le piston de compression différentielle comprend une première partie et une deuxième partie. Le support est destiné à être situé à l'opposé du piston de compression différentielle par rapport au matériau poudreux. 10 Le piston de compression différentielle et le support sont configurés pour que la première partie exerce une première pression sur une première région d'une surface extérieure qui délimite le matériau poudreux, la deuxième partie comportant un évidement espacé latéralement de la première partie et configuré pour être en regard d'une deuxième région de la surface 15 extérieure du matériaux poudreux. Selon l'invention, l'outil comprend une membrane qui est déformable par le piston de compression différentielle, la membrane déformable étant configurée pour retenir au moins partiellement le matériau poudreux dans l'outil. L'outil permet de fabriquer une pièce en matériau poudreux en réalisant 20 une étape de frittage simultanément et/ou après l'étape de compression différentielle du matériau poudreux. La membrane permet de retenir le matériau poudreux et de maîtriser la forme de la pièce réalisée, lors de la compression différentielle. L'outil selon l'invention permet ainsi de s'affranchir d'une étape préalable 25 de frittage du matériau poudreux, pour réaliser une compression différentielle de l'ébauche obtenue. L'invention peut comporter de manière facultative une ou plusieurs des caractéristiques suivantes combinées entre elles ou non. Avantageusement, la deuxième partie comprend une portion en retrait formant un deuxième étage du piston et décalée de l'évidement par rapport à la première 3044581 3 partie qui forme un premier étage du piston et/ou la deuxième partie comprend un trou traversant. Selon une particularité de réalisation, la deuxième partie comprend une surface non plane destinée à être en regard du matériau poudreux. 5 Selon une forme de réalisation avantageuse, la première partie comprend une surface non plane qui est destinée à être en regard du matériau poudreux. Selon une forme de réalisation particulièrement avantageuse, le piston de compression différentielle est symétrique en rotation autour d'un axe de l'outil. Selon une autre particularité de réalisation, la deuxième partie est située 10 radialement vers l'intérieur par rapport à la première partie relativement à l'axe de l'outil. En variante, la deuxième partie pourrait notamment être située radialement à l'extérieur de la première partie. Avantageusement, le support comprend un piston configuré pour appliquer une pression uniforme sur la surface extérieure du matériau poudreux ou bien le 15 support comprend un piston de compression différentielle configuré pour appliquer une pression différente sur la première région par rapport à celle sur la deuxième région. Selon une particularité de réalisation, l'outil comprend des moyens de chauffage pour réaliser le frittage du matériau poudreux, de préférence lors de la compression différentielle du matériau poudreux. 20 Selon une autre particularité de réalisation, la membrane deformable comprend une feuille souple comprenant de préférence un matériau métallique et/ou du graphite. L'invention porte également sur un procédé de fabrication d'une pièce par compression différentielle d'un matériau poudreux au moyen d'un outil tel que défini 2 5 ci-dessus. Le procédé comprend une étape frittage et de compression d'une première région d'une surface extérieure du matériaux poudreux, une deuxième région de la surface extérieure du matériau poudreux étant en regard de la deuxième partie de l'outil, de manière à réaliser la pièce avec une surface extérieure comprenant une première région 3044581 4 de densité plus importante que celle d'une deuxième région de la surface extérieure de la pièce, le matériaux poudreux étant situé entre le support et la membrane, la membrane se déformant mécaniquement lors d'une compression exercée par la première 5 partie et par réaction du matériaux poudreux sur la membrane en regard de l'évidement. Selon une particularité de réalisation, le matériau poudreux comprend un siliciure de manganèse ou d'étain, de préférence dopée électriquement, très préférablement un siliciure selon la formule MnSi1.77 et/ou Mg2SixSn1, avec x compris entre 0,2 et 0,8. 10 Les siliciures de manganèse ou d'étain ont une conductivité thermique suffisamment élevée pour résister à la température de gaz d'échappement d'un véhicule. Selon une forme de réalisation avantageuse, la pièce fabriquée est de préférence une rondelle, le procédé mettant en oeuvre l'étape de frittage et de compression du procédé de fabrication tel que défini ci-dessus, et comprenant une étape 15 d'usinage de la deuxième région. L'usinage de cette deuxième région étant facilité par la moindre densité de celle-ci. BRÈVE DESCRIPTION DES DESSINS La présente invention sera mieux comprise à la lecture de la description d'exemples de réalisation, donnés à titre purement indicatif et nullement 2 0 limitatif, en faisant référence aux dessins annexés sur lesquels : la figure la est une représentation schématique d'un outil de compression différentielle d'un matériau poudreux, selon un premier mode de réalisation; la figure lb est une représentation schématique de l'outil selon le premier mode de réalisation, avant la compression du matériau poudreux ; 25 la figure lc est une représentation schématique de l'outil selon le premier mode de réalisation, à la fin de la compression du matériau poudreux ; la figure 2 est une vue de profil d'une ébauche de rondelle réalisée à partir de l'outil de compression différentielle ; 3044581 5 la figure 3 est une vue de trois quart face d'une rondelle élaborée après usinage d'une région de faible densité d'une ébauche de rondelle ; la figure 4 est une représentation schématique d'un outil de compression différentielle d'un matériau poudreux, selon un deuxième mode de 5 réalisation ; la figure 5 est une représentation schématique d'un outil de compression différentielle d'un matériau poudreux, selon un troisième mode de réalisation ; la figure 6 est une représentation schématique d'un outil de 10 compression différentielle d'un matériau poudreux, selon un quatrième mode de réalisation ; la figure 7 est une représentation schématique d'un outil de compression différentielle d'un matériau poudreux, selon un cinquième mode de réalisation ; 15 la figure 8 est une représentation schématique d'un outil de compression différentielle d'un matériau poudreux, selon un sixième mode de réalisation. EXPOSÉ DÉTAILLÉ DE MODES DE RÉALISATION PARTICULIERS Des parties identiques, similaires ou équivalentes des différentes figures 20 portent les mêmes références numériques de façon à faciliter le passage d'une figure à l'autre. Les figures la à lc représentent un outil 1 de compression différentielle d'un matériau poudreux 5, selon un premier mode de réalisation. Le matériau poudreux 5 comprend une poudre métallique comprenant 25 un siliciure d'étain et/ou de manganèse, selon la formule MnSi1.77 et/ou Mg2SixSn1, avec x compris entre 0,2 et 0,8. Ces matériaux sont dopés électriquement et ils sont choisis pour leurs propriétés thermoélectriques, notamment leur conductivité électrique élevée, leur faible conductivité thermique et leur coefficient Seebeck élevé. En revanche, la fabrication 3044581 6 de pièces 50, 56 à partir de ces matériaux est rendue difficile de par leur coefficient de dilatation élevé. L'outil 1 comprend un piston inférieur 2, un piston supérieur 4 et une paroi latérale 3 entourant partiellement le piston inférieur 2 et le piston supérieur 4. 5 Les pistons inférieur 2 et supérieur 4, ainsi que la paroi latérale 3 sont situés à l'intérieur d'une enceinte calorifugée 7, qui comprend un appareil de frittage « flash », un appareil de chauffage à microondes, ou un four. L'enceinte calorifugée 7 forme des moyens de chauffage conçu pour réaliser le frittage du matériau poudreux 5 de manière simultanée avec sa compression 10 différentielle. L'outil 1 est symétrique de révolution autour d'un axe longitudinale X-X de l'outil qui correspond également à celui de la rondelle 56, visible à la figure 3, qui est réalisée à partir du matériau poudreux 5. Dans la suite de l'exposé et en l'absence de précision du contraire, une 15 direction longitudinale est une direction parallèle à l'axe longitudinal X-X de l'outil et une direction latérale est une direction orthogonale à la direction longitudinale X-X. Par ailleurs, les adjectifs « supérieur » et « inférieur » sont définis par rapport au matériau poudreux 5 lorsque celui-ci est disposé dans l'outil 1, en référence à la direction longitudinale X-X. 20 Le matériau poudreux 5 est situé entre le piston inférieur 2 et le piston supérieur 4.11 est entouré en totalité par la paroi latérale 3. De plus, sa partie supérieure est enveloppée d'une membrane deformable 6 qui est située entre le matériau poudreux 5 et le piston supérieur 4. Le piston inférieur 2 est situé à l'opposé du piston supérieur 4 par rapport 25 au matériau poudreux 5 le long de l'axe longitudinal X-X. Il est configuré pour comprimer uniformément la surface inférieure du matériau poudreux 5 et il est délimité par une surface supérieure plane en regard d'une surface inférieure du matériau poudreux 5. Le piston inférieur 2 joue le rôle de support pour le matériau poudreux 5. Le piston supérieur 4 est un piston de compression différentielle 4 30 configuré pour comprimer de manière non uniforme la surface supérieure du matériau 3044581 7 poudreux 5. Il est mis en mouvement par un actionneur 41 mécanique ou hydraulique, typiquement un moteur. Le piston supérieur 4 comprend une première partie 40 en forme de couronne annulaire et qui est délimitée en son centre par un évidement. La couronne 40 5 présente une surface inférieure plane qui est en regard du matériau poudreux 5. Il comporte également un trou traversant 43 au centre de la couronne 40. Ce trou traversant 43 forme l'évidement du piston de compression différentielle 4 et il constitue une deuxième partie du piston de compression différentielle 4. La couronne 40 est en regard d'une première région 51 délimitée par la 10 surface supérieure du matériau poudreux 5. La couronne 40 est destinée à exercer une première pression sur la première région 51 qui est supérieure à celle exercée par l'outil 1 sur une deuxième région 52 délimitée par la surface supérieure du matériau poudreux 5 qui est en regard du trou traversant 43. La pression exercée par l'outil 1 sur la deuxième région 52 du matériau 15 poudreux 5, appelée deuxième pression, est la pression exercée par la membrane déformable 6 sur le matériau poudreux 5 à cet endroit. La membrane 6 s'étend sur toute la surface du piston de compression différentielle 4, y compris le long de la couronne 40, en épousant les bords de la surface interne de l'outil 1 qui est délimitée par la paroi latérale 3. 2 0 La membrane déformable 6 est réalisée sous la forme d'une feuille souple dans un matériau métallique comprenant par exemple de l'acier, du molybdène, du niobium, du tungstène et/ou du platine. Il peut aussi s'agir d'une feuille de papier comprenant du graphite. L'épaisseur, le matériau et la masse de la membrane 6 sont déterminées pour qu'elle soit déformable sous l'action du piston de compression 25 différentielle 4 et par réaction du matériau poudreux 5. La membrane 6 exerce notamment la deuxième pression sur le matériau poudreux lorsqu'elle est comprimée par la couronne 40 d'une part et qu'elle est soumise à un effort de pression par le matériau poudreux 5 en regard du trou traversant 43 d'autre part. 3044581 8 Elle sert à retenir le matériau poudreux 5 dans l'outil, à contrôler les déplacements de matériau poudreux 5 entre la première région 51 et la deuxième région 52, et à exercer une deuxième pression non nulle sur le matériau poudreux 5. L'outil 1 permet de réaliser une pièce, typiquement une ébauche de 5 rondelle 50 telle que celle représentée à la figure 2, avec une première région 53 de forte densité, qui est obtenue par compression de la première région 51 du matériau poudreux 5 par la couronne 40, et une deuxième région 54 de faible densité, qui est obtenue par compression de la deuxième région 52 du matériau poudreux 5 par la membrane 6. L'ébauche de rondelle 50 est obtenue selon un procédé de fabrication qui 10 est décrit à nouveau en référence aux figures la à lc. Tout d'abord, le matériau poudreux 5 est disposé sur le piston inférieur 2 qui joue le rôle de support pour le matériau poudreux 5. Puis, la membrane deformable 6 est placée sur le matériau poudreux 5 pour le recouvrir. A la figure lb, le piston supérieur 4 vient ensuite au contact mécanique 15 de la membrane 6. A la figure lc, le piston supérieur 4 et le piston inférieur 2 exercent ensuite chacun un effort de compression sur le matériau poudreux 5 qui est simultanément chauffé. Le frittage du matériau poudreux 5 à lieu dans l'outil 1 à une température 20 comprise entre 650° et 1050°. Lorsque ce matériau 5 comprend un siliciure de manganèse de formule MnSi1.77, le frittage a lieu entre 900°C et 1050 °C, de préférence sensiblement 950°C. Lorsque le matériau poudreux 5 comprend un siliciure de manganèse et d'étain de formule Mg2SixSn1,, avec x compris entre 0,2 et 0,8, le frittage est réalisée à une 25 température comprise entre 650°C et 800 °C, de préférence sensiblement 720°C. La première région 51 du matériau poudreux 5 est soumise à une pression comprise entre 30 MPa et 80 MPa, de préférence 35Mpa environ. La première région 51 est comprimée selon la direction de l'axe longitudinal X-X par la couronne 40 du piston différentielle d'une part et le piston inférieur 30 2 d'autre part. 3044581 9 La deuxième région 52 du matériau poudreux 5 est comprimée selon la direction de l'axe longitudinal X-X par la membrane deformable 6, notamment au niveau du trou traversant 43. La membrane 6 se déforme alors vers le haut, en remplissant partiellement le trou traversant 43, au niveau de la deuxième région 52 du matériau 5 poudreux 5. À la fin de l'étape de frittage et de compression différentielle, le matériau poudreux 5 donne lieu à une ébauche de rondelle 50 telle que celle représentée à la figure 2. Cette ébauche 50 comprend une région de forte densité 53 10 correspondant à la première région 51 du matériau poudreux 5 et une région de faible densité 54 correspondant à la deuxième région 52 du matériau poudreux 5. La région de forte densité 53 est de densité plus élevée que celle de la région de faible densité 54, ce qui résulte notamment du fait que la vitesse de densification du matériau poudreux 5 dépend fortement de la pression qui lui est appliquée. 15 La densité de la région de forte densité 53 relativement à la densité maximale théorique du matériau poudreux 5 est par exemple comprise entre 92% et 100%. La densité de la région de faible densité 54 est par exemple comprise entre 75% et 85%. La vitesse de densification du matériau poudreux 5 à 950°C varie par exemple de 6,5 *10-45-1 à 1,2*10-6s-1, lorsque la pression exercée sur le matériau poudreux 20 5 varie d'une pression nulle à une pression de 35MPa environ. Autrement dit, la vitesse de densification du matériau poudreux 5 est environ 540 fois plus rapide lorsque la pression exercée s'élève à 35MPa que lorsqu'aucune pression n'est exercée sur le matériau poudreux 5. La compression différentielle du matériau poudreux 5 lors de son frittage 25 permet donc de contrôler efficacement la densité de la région de forte densité 53 par rapport à celle de la région de faible densité 54. La région de faible densité 54 est alors usinée pour y réaliser un trou traversant 55 et la région de forte densité 53 subit un usinage final. La différence de densité entre les régions 53, 54 permet de limiter les précautions à prendre lors de l'usinage du 30 trou traversant 55 dabs la région de faible densité 54. 3044581 10 La rondelle 56 obtenue après l'usinage de l'ébauche 50, visible à la figure 3, présente une meilleure qualité de finition qu'une rondelle qui serait obtenue à partir d'une ébauche présentant une densité uniforme après le frittage du matériau poudreux 5. Cette rondelle semi-conductrice 56 est utilisable pour fabriquer un 5 module thermoélectrique pour un véhicule automobile. Elle est destinée à supporter la température des gaz d'échappement. Le mode de réalisation de la figure 4 se distingue de celui représenté aux figures la à lc en ce que le piston inférieur 2 est un piston de compression différentielle au lieu d'un piston configuré pour appliquer une pression uniforme sur la surface inférieure 10 du matériau poudreux 5. L'outil 1 également une membrane deformable inférieure 62 qui est située entre la surface extérieure inférieure du matériau poudreux 5 et la surface supérieure du piston inférieur 2. Le piston inférieur 2 comporte une couronne inférieure 44 autour de l'axe 15 longitudinal X-X et un trou traversant 45 au centre de la couronne inférieure 44. La couronne inférieure 44 présente une surface supérieure plane qui est destinée à être en contact avec la surface inférieure du matériau poudreux 5. La couronne inférieure 44 est en vis-à-vis de la couronne 40 du piston supérieure 4, ces deux couronnes 40, 44 étant respectivement situées de part et d'autre 20 des membranes déformables 61, 62 le long de la direction longitudinale X-X. La couronne inférieure 44 est identique à la couronne 40 du piston supérieure 4. Elle forme une première partie du piston inférieure 2 configurée pour exercer une première pression sur une première région délimitant la surface inférieure du matériau poudreux 5. Cette première région est confondue avec celle délimitée par la couronne 40 25 du piston supérieur 4. Le trou traversant du piston inférieur 2 est en vis-à-vis du trou traversant 43 du piston supérieur 4, de l'autre côté du matériau poudreux 5. Il forme un évidement du piston inférieur 2 et il constitue une deuxième partie de ce piston de compression différentielle. 3044581 11 La membrane inférieure 62 est alors destinée à exercer une deuxième pression, inférieure à la première pression exercée par la couronne inférieure 44, lors de la compression différentielle du matériau poudreux 5, sous l'action de la couronne inférieure 44 et de la réaction du matériau poudreux 5. 5 La membrane déformable inférieure 62 est identique à la membrane déformable supérieure 61. Ces membranes 61, 62 sont de matériau et de forme identiques à ceux de la membrane déformable 6 du premier mode de réalisation de l'invention. Le mode de réalisation représenté à la figure 5 se distingue de celui du premier mode de réalisation par la forme de la deuxième partie du piston supérieur 4. 10 Le trou traversant 43 est remplacé par un évidement et une portion en retrait 47 qui est davantage éloignée de la surface supérieure du matériau poudreux 5 que la couronne 40, lorsque l'outil 1 est au repos. Cet évidement et cette portion en retrait 47 sont situés au centre de la couronne 40. La couronne 40 forme un premier étage du piston de compression 15 différentielle 4, et la portion en retrait 47 forme un deuxième étage du piston de compression différentielle 4 qui est décalé de la hauteur de l'évidement du premier étage le long de l'axe longitudinal X-X. La portion en retrait 47 est délimitée par une surface inférieure plane qui est destinée à limiter les déformations de la membrane déformable 6 vers le haut, lors de 20 la compression différentielle du matériau poudreux 5. Cette portion en retrait 47 est notamment destinée à venir en contact mécanique de la membrane déformable 6. La portion en retrait 47 permet alors de contrôler plus facilement la forme de la deuxième région 54, de plus faible densité, de l'ébauche 50 produite. Surtout, elle permet de mieux contrôler les flux de matière de la première région 51 à la deuxième 25 région 52, lors de la compression différentielle du matériau poudreux 5. La figure 6 représente un quatrième mode de réalisation de l'outil 1. Ce mode de réalisation se distingue de celui du premier mode de réalisation par la forme de la couronne 42 du piston supérieur. 3044581 12 La couronne 42 est délimitée dans sa partie inférieure par une surface inférieure non plane. Cette surface inférieure qui est en regard de la membrane déformable 6 est incurvée vers l'extérieur de l'outil, vers le bas et en direction de la paroi latérale 3. La forme non plane de la couronne 42 vise à faciliter l'usinage du trou 5 traversant 55 dans la région de faible densité 54 de l'ébauche 50, pour réaliser la rondelle 56. La figure 7 représente un cinquième mode de réalisation qui se distingue de celui du troisième mode de réalisation, représenté à la figure 5, par la forme de la surface inférieure de la portion en retrait. 10 La portion en relief 49, qui forme le deuxième étage du piston supérieur 4, reste décalée de la hauteur de l'évidement le long de l'axe longitudinal X-X par rapport à la couronne 40 qui forme le premier étage du piston supérieur 4. La portion en relief 49 est toujours au centre de la couronne 40. Néanmoins, la portion en relief 49 présente une surface inférieure de 15 forme ondulée au lieu de la surface inférieure plane de la portion en retrait 47 du troisième mode de réalisation. La surface inférieure ondulée de la portion en relief 49 est particulièrement avantageuse lorsque celle-ci présente une aire importante par rapport à celle de la couronne 40. 20 La figure 8 représente un sixième mode de réalisation qui se différencie du cinquième mode de réalisation par la forme non plane de la surface inférieure de la couronne 40 du piston supérieur 4. La couronne 40 présente une surface inférieure qui est incurvée vers l'extérieur de l'outil, vers le bas et en direction de la paroi latérale 3. Cette surface 25 inférieure est destinée à être en regard de la membrane déformable 6 et elle présente une forme analogue à celle de la surface inférieure de la couronne du quatrième mode de réalisation de l'outil 1. Bien entendu, diverses modifications peuvent être apportées par l'homme du métier à l'invention qui vient d'être décrite sans sortir du cadre de l'exposé de 30 l'invention. 3044581 13 La forme de la première partie 40, 42 et celle de la deuxième partie 43, 47 sont déterminées en fonction de la forme de la pièce 50, 56 à fabriquer, étant entendu que l'outil prendrait une forme différente s'il était destiné à fabriquer d'autres pièces que des rondelles. 5 En variante du deuxième mode de réalisation (non représentée), la couronne inférieure 44 pourrait être décalée de la couronne 40 du piston supérieur 4 selon une direction latérale de l'outil 1. La couronne inférieure 44 pourrait notamment être en vis-à-vis du trou traversant 43 du piston supérieur 4, le trou traversant 45 étant alors en regard de la 10 couronne 40 du piston supérieur 4. Par ailleurs, la couronne inférieure 44 pourrait prendre une forme et être réalisée dans un matériau différent de celui de la couronne 40 du piston supérieure 4. De manière similaire, le trou traversant 45 du piston inférieur 2 pourrait être remplacé par une portion en retrait qui serait analogue à celle du troisième mode de réalisation. En outre, la 15 surface supérieure de cette portion en retrait est susceptible d'être plane ou non plane. La surface supérieure de la couronne inférieure 44 pourrait aussi être non plane, par analogie avec la surface inférieure de la couronne 40 du quatrième mode de réalisation. REVENDICATIONS1. Outil (1) pour comprimer de façon différentielle un matériau poudreux (5), comprenant : un piston de compression différentielle (4) comprenant un première partie (40, 42) et une deuxième partie (43, 47), et un support (2) pour le matériau poudreux (5), destiné à être situé à l'opposé du piston de compression différentielle (4) par rapport au matériau poudreux (5), le piston de compression différentielle (4) et le support (2) étant configurés pour que la première partie (40, 42) exerce une première pression sur une première région (51) d'une surface extérieure qui délimite le matériau poudreux (5), la deuxième partie (43, 47) comportant un évidement espacé latéralement de la première partie (40, 42) et configuré pour être en regard d'une deuxième région (52) de la surface extérieure du matériau poudreux (5), caractérisé en ce qu'il comprend une membrane (6) qui est déformable par action du piston de compression différentielle (4), la membrane déformable (6) étant configurée pour retenir au moins partiellement le matériau poudreux (5) dans l'outil (1). 2. Outil (1) selon la revendication précédente, dans lequel la deuxième partie (43, 47) comprend une portion en retrait (47) formant un deuxième étage du piston (4) et décalée de l'évidement par rapport à la première partie (40, 42) formant un premier étage du piston (4), et/ou dans lequel la deuxième partie (43, 47) comprend un trou traversant (43). 3. Outil (1) selon la revendication précédente, dans lequel la deuxième partie (47) comprend une surface non plane destinée à être en regard du matériau poudreux (5). 3044581 15 4. Outil (1) selon l'une quelconque des revendications précédentes, dans lequel la première partie (42) comprend une surface non plane qui est destinée à être en regard du matériau poudreux (5). 5 5. Outil (1) selon l'une quelconque des revendications précédentes, dans lequel le piston de compression différentielle (4) est symétrique en rotation autour d'un axe de l'outil (X-X). 10 6. Outil (1) selon la revendication précédente, dans lequel la deuxième partie (43, 47) est située radialement vers l'intérieur par rapport à la première partie (40, 42) relativement à l'axe de l'outil (X-X). 7. Outil (1) selon l'une quelconque des revendications précédentes, 15 dans lequel le support (2) comprend un piston configuré pour appliquer une pression uniforme sur la surface extérieure du matériau poudreux (5) ou bien dans lequel le support (2) comprend un piston de compression différentielle (44, 45) configuré pour appliquer une pression différente sur la première région (51) par rapport à la pression sur la deuxième région (52). 20 8. Outil (1) selon l'une quelconque des revendications précédentes, comprenant des moyens de chauffage (7) pour réaliser le frittage du matériau poudreux (5), de préférence lors de la compression différentielle du matériau poudreux (5). 25 9. Outil (1) selon l'une quelconque des revendications précédentes, dans lequel la membrane deformable (6) comprend une feuille souple comprenant de préférence un matériau métallique et/ou du graphite. 10. Procédé de fabrication d'une pièce (50) par frittage et par compression différentielle d'un matériau poudreux (5) au moyen d'un outil selon l'une quelconque des revendications précédentes, comprenant : 3044581 16 une étape de frittage et de compression d'une première région (51) d'une surface extérieure du matériaux poudreux (5), une deuxième région (52) de la surface extérieure du matériau poudreux (5) étant en regard de la deuxième partie (43, 47) de l'outil (1), de manière à réaliser une pièce (50) avec une surface extérieure comprenant une première 5 région (53) de densité plus importante que celle d'une deuxième région (54) de la surface extérieure de la pièce (50), le matériaux poudreux (5) étant situé entre le support (2) et la membrane (6), la membrane (6) se déformant mécaniquement lors de la compression exercée par la première partie (40, 42) et par réaction du matériaux poudreux (5) sur la membrane (6) en regard de 10 l'évidement. 11. Procédé de fabrication selon l'une quelconque des revendications précédentes, dans lequel le matériau poudreux (5) comprend un siliciure de manganèse ou d'étain, de préférence dopée électriquement, très préférablement un 15 siliciure selon la formule MnSi1.77 et/ou Mg2SixSn1_x avec x compris entre 0,2 et 0,8. 12. Procédé de fabrication d'une pièce (56), de préférence une rondelle (56), mettant en oeuvre l'étape de frittage et de compression du procédé de fabrication selon l'une des revendications 10 et 11, et comprenant une étape d'usinage de 20 la deuxième région (54).